Brevet FR3030554A1 — publié le 20160624

La présente invention concerne une bande adhésive présentant un support pourvu d'un non-tissé cousu et une couche de colle appliquée d'un côté sur le support, le non-tissé cousu étant formé à partir de fibres qui sont cousues avec des fils à coudre. On entend dans ce cadre par non-tissé cousu une structure textile à base 15 de fibres, qui est constituée de plusieurs couches à base de fibres cousues les unes aux autres au moyen au moins d'un fil à coudre. On connaît à titre d'exemple une bande adhésive comprenant un support formé à partir d'un non-tissé cousu d'après le document EP 0 668 336 B2. Par ailleurs, une bande adhésive du type indiqué en 20 introduction qui est commercialisée sous le nom de produit Coroplast 8579 X est connue. Les bandes adhésives connues sont adaptées pour être enroulées autour de jeux de câbles dans des véhicules, afin d'éviter par exemple l'usure. L'usure est provoquée par exemple par le contact des câbles avec la carrosserie ou d'autres pièces. Les bandes adhésives du type indiqué doivent 25 impérativement remplir, eu égard à leurs caractéristiques d'utilisation, les critères communs, en particulier la norme LV 312 (10/2009). Ladite norme procède à un classement des bandes adhésives eu égard à leurs caractéristiques d'applications dans l'industrie de l'automobile, de préférence pour rassembler et entourer des lignes et des jeux de lignes. La norme visée plus haut a été 30 élaborée par les représentants des constructeurs automobiles AUDI AG, BMW AG, Daimler AG, Porsche AG et Volkswagen AG. Lorsqu'il est fait mention -2 ci-après de la norme LV 312, on sous-entend systématiquement la version correspondante 10/2009. On compte parmi les caractéristiques d'utilisation des bandes adhésives, par exemple : la force d'adhérence au dos de la bande et la force de 5 déroulement ainsi que l'aptitude au déchirement à la main. D'autres caractéristiques d'utilisation sont la force d'adhérence sur des matériaux définis, l'épaisseur, l'allongement à la rupture, la force de rupture, la résistance à la propagation des déchirures et la résistance à l'usure. Selon le domaine d'application, il existe des bandes adhésives 10 présentant des caractéristiques en matière d'usure différentes. Afin d'améliorer, en d'autres termes afin de réduire, l'usure, il est d'usage jusqu'à présent d'augmenter l'épaisseur du matériau de support. Dans le cas présent, il faut toutefois tenir compte du fait que la rigidité de la bande adhésive augmente, ce qui a pour effet que la bande adhésive présente une 15 tendance au flagging. Le flagging désigne la tendance d'une bande adhésive à faire saillie par son extrémité. La présente invention a pour objectif d'améliorer les caractéristiques d'utilisation des bandes adhésives connues jusqu'à présent du type indiqué en introduction. En particulier, elle vise à fournir une bande adhésive présentant 20 des caractéristiques améliorées en matière d'usure tout en évitant le flagging. Ledit objectif est atteint selon l'invention grâce à une bande adhésive présentant un support pourvu d'un non-tissé cousu et une couche de colle appliquée d'un côté sur le support, le non-tissé cousu étant formé à partir de fibres qui sont cousues avec des fils à coudre, laquelle bande adhésive étant 25 caractérisée en ce que les fils à coudre présentent un titre d'au moins 80 dtex. Les fils à coudre présentent donc de manière correspondante un titre d'au moins 80 dtex. Des bandes adhésives comprenant un non-tissé selon l'invention peuvent dans le cas présent être plus fines que des bandes adhésives du type indiqué en introduction. De manière avantageuse, cela 30 permet d'améliorer la résistance à l'usure et la force de rupture de la bande adhésive. -3 Dans un mode de réalisation avantageux de l'invention, les fils à coudre présentent un titre compris dans une plage allant de 80 dtex à 170 dtex, de préférence compris dans une plage allant de 84 dtex à 167 dtex. Il s'est avéré que la force de rupture de la bande adhésive selon l'invention peut être ajustée par le titre : plus le titre est important dans le cas présent, plus la force appliquée doit être élevée pour déchirer la bande adhésive (la force de rupture) le long de son sens d'extension. Des titres plus importants ont également pour avantage que la force d'adhérence sur les dos de bande peut être réduite. On peut également envisager la fabrication de non-tissés cousus avec des fils à coudre présentant un titre pouvant aller jusqu'à 220 dtex et voire jusqu'à 330 dtex. De manière avantageuse, au moins une partie des fils à coudre, de préférence tous les fils à coudre, sont constitués en totalité ou en partie, de polyester (PES), de préférence de polytéréphtalate d'éthylène (PET). Des fils constitués de polyester sont résistants au déchirement et résistants aux intempéries. Par ailleurs, leur hygroscopicité, en d'autres termes, la tendance des fibres à absorber l'eau, est de manière avantageuse modérée. De plus, il est possible de fabriquer ce faisant des bandes adhésives dans le cadre desquelles il faut appliquer une force de rupture plus importante par rapport aux bandes adhésives du type indiqué en introduction afin de déchirer la bande adhésive le long de son sens d'extension. Par ailleurs, le fait qu'au moins une partie des fils à coudre, également tous les fils à coudre, soient constitués en totalité ou en partie de polyamide peut représenter un avantage. Des fils à base de polyamide cousus dans le non- tissé cousu peuvent améliorer la force de rupture de la bande adhésive selon l'invention par rapport aux bandes adhésives de l'état de la technique. Les fils à coudre présentant une longueur de point comprise dans une plage allant de 0,8 mm à 2,4 mm peuvent être cousus avantageusement dans le non-tissé cousu. On entend dans le cadre présent par longueur de point, l'écart entre l'emplacement d'entrée du fil à coudre dans la structure à base de fibres formant un non-tissé brut et son emplacement de sortie. Dans ce cadre, une couture présentant une longueur de point comprise dans une plage allant de 1,0 mm à 1,6 mm, en particulier dans une plage allant de 1,1 mm à 1,2 mm constitue une plage de prédilection pour la couture des fils à coudre avec le non-tissé cousu. La « solidité en longueur », en d'autres termes la résistance 5 par rapport à un déchirement du non-tissé cousu le long de son sens d'extension peut être ajustée avec la longueur de point. En particulier, les fils à coudre peuvent être cousus dans le non-tissé cousu avec une finesse comprise dans une plage allant de F 7 à F 28, de préférence dans une plage allant de F 14 à F 22. 10 La finesse F est exprimée en unités n/25 mm et constitue une mesure de la densité des mailles, sachant que n est le nombre des aiguilles formant les mailles. La finesse repose sur la « finesse anglaise » qui indique, dans un système de numération appliqué dans le cas des métiers à tricoter, le nombre n des aiguilles à coudre revenant à un pouce anglais (25,4 mm) et, ce faisant, la 15 densité des mailles. Dans le cas présent, ladite finesse F fait l'objet d'une norme dans le document DIN ISO 8188:2009-02 « Machines textiles et accessoires - classement des machines formant des mailles ». Dans la mesure où les fils à coudre servent habituellement à consolider le non-tissé cousu et à empêcher le déchirement de diverses fibres lors du 20 retrait de la bande adhésive du rouleau de bande adhésive, la finesse F permet d'ajuster de manière avantageuse la « solidité transversale » de manière transversale au sens d'extension de la bande adhésive. De manière avantageuse, la bande adhésive présente une résistance à la rupture comprise dans la plage allant de la classe D à la classe E selon la 25 norme LV 312. Cela signifie que la bande adhésive supporte en particulier au moins 1500 courses, de préférence un nombre de courses compris dans une plage allant de 1600 à 8000. Le tableau 1 qui suit livre un aperçu des classes d'usure selon la norme LV 312 (10/2009). Classe d'usure Exigences A Absence de protection contre 30 000 courses applications spécifiques Tableau 1 : répartition des caractéristiques en matière d'usure selon la norme LV 312 (10/2009). La bande adhésive selon l'invention présente en particulier une insonorisation de la classe D selon la norme LV 312. Cette classification correspond à une insonorisation supérieure à 10 dB(A) jusqu'à 15 dB(A) y compris. Un aperçu des classes relatives à l'insonorisation selon la norme LV 312 (10/2009) figure dans le tableau 2 qui suit. Classe d'insonorisation Exigences A Absence d'insonorisation 0 à 5. 2 dB(A) B Faible insonorisation > 2 à 5 à 5_ 10 dB(A) D Insonorisation élevée > 10 à 15 dB(A) Tableau 2 : répartition des caractéristiques en matière d'insonorisation selon la norme LV 312 (10/2009) En outre, il peut être avantageux que la bande adhésive présente une force de rupture comprise dans la plage allant de 55 N/cm à 120 N/cm selon la norme LV 312. Dans le cas présent, la force de rupture est une mesure de la capacité de charge de la bande adhésive. Le non-tissé cousu présente en particulier une résistance à la propagation des déchirures d'au moins 30 000 mN selon la norme LV 312. La résistance à la propagation des déchirures est dans le cadre présent un facteur impactant la stabilité du non-tissé cousu utilisé comme support de matériau d'une bande adhésive. De préférence, le non-tissé cousu présente un allongement à la rupture compris dans la plage allant de 20 % à 60 % selon la norme LV 312. L'allongement à la rupture est, tout comme la résistance à la propagation des déchirures, un facteur impactant la stabilité du non-tissé cousu utilisé comme matériau de support d'une bande adhésive. Le non-tissé cousu présente de manière avantageuse une force à la rupture comprise dans la plage allant de 45 N/cm à 120 N/cm selon la norme LV 312. Par ailleurs, le fait qu'au moins une partie des fibres du non-tissé, de préférence toutes les fibres, soient constituées en totalité ou en partie de polyester (PES), en particulier polyéthylène de téréphtalate (PET), peut constituer un avantage. Les fibres en polyester sont avantageuses car elles possèdent par exemple une faible densité, une solidité élevée et un allongement à la rupture important, un très bon comportement diélectrique, une faible hygroscopicité ainsi qu'une faible usure. De préférence, le non-tissé comprend des fibres longues, sachant que les fibres longues présentent une longueur de fibre comprise dans la plage allant de 60 mm à 120 mm. Le non-tissé cousu peut être constitué exclusivement de divers types de fibres longues ou d'une combinaison de fibres longues et de fibres courtes. Il est également envisageable que le non- tissé cousu soit constitué exclusivement de fibres courtes. Dans le cas présent, les fibres courtes présentent de préférence une longueur de fibre comprise -7 dans la plage allant de 35 mm à 55 mm. La définition des fibres longues et des fibres courtes selon la demande diffère de la définition usuelle des fibres naturelles, selon laquelle les fibres courtes possèdent une longueur comprise dans la plage allant de 40 mm à 100 mm et des fibres longues supérieures à 100 mm. Du fait de la proportion des fibres longues et des fibres courtes dans le non-tissé, l'épaisseur de ce dernier peut être ajustée : plus la proportion des fibres longues dans le non-tissé est importante, plus petite est l'épaisseur du non-tissé pour une masse surfacique identique. Par ailleurs, les valeurs de l'allongement à la rupture et la force de rupture augmentent au fur et à mesure que la proportion en fibres longues augmente. De manière avantageuse, les fibres longues présentent un titre compris dans la plage allant de 2 dtex à 5 dtex. En complément ou en variante, les fibres courtes présentent un titre compris dans la plage allant de 5 dtex à 8 dtex. Des fibres fines de ce type peuvent présenter une stabilité propre moindre que des fibres plus épaisses d'un matériau identique. De ce fait, elles peuvent être assemblées de manière plus efficace à d'autres fibres. Cela repose sur le fait que leur surface de contact réelle, qui se justifie par le rapport entre la surface des fibres et le volume des fibres, est plus grande que dans le cas de fibres plus épaisses. Cela permet ainsi d'obtenir une solidité plus élevée pour le non-tissé. Des fibres présentant des titres à valeur similaire à celle des titres des fibres longues et des fibres courtes peuvent être plus facilement assemblées les unes aux autres que des fibres présentant des titres à valeur différente. De plus, les deux types de fibres présentent, de manière avantageuse (à la condition d'un matériau identique), du fait des titres similaires et donc du fait du comportement au cintrage allant de pair, un comportement similaire lors de l'assemblage à des fibres adjacentes. Il s'en suit que les deux types de fibres peuvent influencer de manière identique les caractéristiques du non-tissé qu'elles forment, en particulier la stabilité de ce dernier. La proportion des fibres longues est comprise en particulier dans une plage allant de 60 % à 80 %, et la proportion des fibres courtes est comprise de manière correspondante dans une plage allant de 40 % à 20 %. Il s'ensuit que l'impact des fibres longues est plus important que celui des fibres courtes sur les caractéristiques du non-tissé cousu. Par ailleurs, le fait que le non-tissé possède une masse surfacique 5 comprise dans la plage allant de 200 g/m2 à 260 g/m2, de préférence dans une plage allant de 210 g/m2 à 250 g/m2 peut être un avantage. De préférence, le non-tissé cousu présente une épaisseur comprise dans une plage allant de 1 mm à 1,6 mm, de préférence comprise dans une plage allant de 1,2 mm à 1,4 mm. 10 De manière avantageuse, la couche de colle possède un poids d'application compris dans la plage allant de 100 g/m2 à 150 g/rn2. En particulier, elle comprend dans le cas présent, en complément, des substances adhésives sensibles à la pression, de préférence un polyacrylate durcissable sous l'effet des UV. 15 La bande adhésive présente en particulier un allongement à la rupture compris dans la plage allant de 25 % à 45 % selon la norme LV 312. D'autres configurations avantageuses de l'invention ressortent de la description des figures qui suit et des sous-revendications dépendantes. On peut voir : 20 figure 1 une coupe transversale schématique d'une bande adhésive selon l'invention comprenant un non-tissé cousu selon l'invention ; figure 2a une coupe transversale schématique d'un premier mode de réalisation d'un non-tissé cousu selon l'invention comprenant des fibres longues ; 25 figure 2b une vue d'une fibre longue et d'une fibre courte du non- tissé cousu selon l'invention ; et figure 3 une coupe d'un non-tissé cousu lors de la fabrication. Des éléments identiques sont pourvus systématiquement des mêmes numéros de référence dans les différentes figures. 30 Concernant la description qui suit, il est demandé de ne pas limiter l'invention aux exemples de réalisation et, dans ce cadre, de ne pas la limiter -9 non plus à toutes les caractéristiques ou à plusieurs caractéristiques de combinaisons de caractéristiques décrites. Bien au contraire, chaque caractéristique partielle spécifique de l'exemple ou de chaque exemple de réalisation, même sans lien avec toutes les autres caractéristiques partielles décrites dans ce cadre, revêt, en soi et également en combinaison avec des caractéristiques quelconques d'un autre exemple de réalisation, une importance pour l'objet de l'invention. Les paramètres des caractéristiques, expliqués dans la description, du non-tissé cousu 2 et de la bande adhésive 1 sont définis selon la norme LV 312 (10/2009). On compte parmi ces paramètres pour le non-tissé cousu 2: l'épaisseur DI, l'allongement à la rupture, la force de rupture, la résistance à la propagation des déchirures, l'aptitude au déchirement à la main. On compte parmi lesdits paramètres, pour la bande adhésive 1 : l'épaisseur D2, l'allongement à la rupture, la force de rupture, la force d'adhérence sur l'acier, la force d'adhérence sur le dos de la bande, la force de déroulement, l'aptitude au déchirement à la main, l'insonorisation et la résistance à l'usure. Pour les deux derniers paramètres, on procède dans la description qui suit à un classement. La figure 1 représente de manière schématique une bande adhésive 1 selon l'invention, présentant un support 6 formé à partir d'un non-tissé cousu 2 et une couche de colle 7 appliquée d'un côté sur le support 6. De manière avantageuse, le support 6 est constitué exclusivement du non-tissé cousu 2. Le non-tissé cousu 2 comprend de préférence un matériau de non-tissé textile, qui constitue une structure plane textile constituée d'un alignement et/ou d'un empilement de fibres 3, 4 ordonnées et désordonnées. Le matériau de non-tissé peut être constitué de fibres longues s'étendant le long du sens d'extension de la bande et de fibres transversales s'étendant de manière transversale par rapport aux fibres longues ou d'une couche intégralement à fibres enchevêtrées. De manière avantageuse, le non-tissé cousu 2 contient deux types de fibres, à savoir des fibres longues 3 et des fibres courtes 4. Le titre des fibres - 10 - longues 3 est compris en particulier dans la plage allant de 2 dtex à 5 dtex. En complément ou en variante, le titre de fibres courtes 4 est compris en particulier dans la plage allant de 5 dtex à 8 dtex. Afin de former le non-tissé cousu 2, les fibres longues 3 et/ou les fibres courtes 4 sont cousues de manière avantageuse avec des fils à coudre 5. De préférence, les fils à coudre 5 présentant une longueur de point s de 1,2 mm sont cousus dans le non-tissé cousu 2. Le matériau de fil des fils à coudre 5 peut être constitué en partie ou en totalité de fibres textiles. On peut utiliser à titre d'exemple des fils, sachant qu'on peut utiliser des fils constitués de fibres discontinues ou de filaments. Un fil à base de fibres discontinues est constitué de fibres de longueur finie, qui sont torsadées lors du filage. Un fil à base de filaments est constitué de filaments. Un filament est une fibre à longueur illimitée (selon la norme DIN 60000 (10/1990)) ou possède au moins une longueur de 1000 mm (selon la norme DIN 60001 (10/1990)). En revanche, on désigne les fibres de longueur limitée de fibres à filer (de l'allemand « Spinnfasem »). Les fibres à filer se divisent à nouveau, d'une part, en fibres discontinues (de l'allemand « Stapelfasem ») pouvant être filées dans les faits et, d'autre part, en focs très courts, sachant que la limite est de l'ordre de 15 mm. Les fils à coudre 5 peuvent être fabriqués également à partir de fibres à filer. De préférence, on utilise, pour les fils à coudre 5, des fils plats, en particulier ce qu'on appelle des fils pré-orientés (en anglais, POY - Pre Oriented Yam) ou ce qu'on appelle des fils complètement tirés (en anglais, FDY - Fully Drawn Yarn), La fabrication d'un fil à base de filaments est effectuée par l'action consistant à entremêler les divers filaments. De préférence, les fils à coudre 5 sont formés à partir de 36 filaments. En règle générale, les fils à coudre 5 peuvent contenir 24 à 144 filaments. Un non-tissé cousu 2 est fabriqué par exemple selon la manière illustrée 30 schématiquement sur la figure 3. Dans le cas présent, la figure 3 représente de manière schématique un non-tissé cousu 2, qui est fabriqué avec une finesse F 3, si la valeur de K est égale à 25,4 mm. La « finesse anglaise », indique le nombre n des aiguilles à coudre 9, 9', 9" relevant du tronçon K d'un pouce anglais (25,4 mm) et ce faisant la densité des mailles. Ainsi, dans le cas du non-tissé cousu 2 représenté de manière schématique sur la figure 3, on a utilisé par exemple au moins n = 3 aiguilles 9, 9', 9" disposées sur un tronçon K pour fabriquer le non-tissé cousu 2. Selon l'invention, on préfère des finesses comprises dans la plage allant de F 14 à F 22. Par exemple, on utilise aux fins de la fabrication d'un non-tissé cousu 2 deux systèmes de fils à coudre (en d'autres termes deux barres) afin de réaliser 10 des points à travers un non-tissé brut 2a. Toutefois des systèmes à barre unique ou à trois barres sont également envisageables. Dans le cas du système à deux barres, un fil à coudre 5 est guidé par un premier jeu de guide-fils à coudre 8, 8', 8" mobiles, qui sont supportés par une première barre de guidage (non illustrée), en vue d'un engrènement par filetage intégral à coopération avec les 15 aiguilles 9, 9', 9", etc. sur la largeur du non-tissé brut 2a. Afin de fabriquer des mailles dans le non-tissé cousu 2, le fil à coudre 5 est lors du fonctionnement déplacé de manière à venir en prise avec les aiguilles 9, 9', 9", lesquelles guident à nouveau le fil à coudre 5 selon un va-et-vient à travers le non-tissé brut 2a. Cela permet de réaliser un ensemble de 20 points de fil à coudre 10 en interaction, lequel s'étend le long du non-tissé brut 2a dans des rangées espacées les unes des autres. Les points de fil à coudre 10 peuvent être maintenus, à titre d'exemple et de manière non limitative, selon une configuration de point de chaînette complète bien que d'autres ensembles de points connus, par exemple les 25 points de tricot et similaires, puissent être également utilisés. En particulier, le non-tissé cousu 2 peut être produit à l'aide de la technologie de tricotage « Maliwatt ». Selon le procédé Maliwatt, un non-tissé brut 2a est consolidé en ce que ce dernier, réalisé par exemple sous la forme d'un floc tapissé de manière transversale préalablement posé ou d'un non-tissé 30 enchevêtré, est cousu par un ou deux systèmes de fil. A cet effet, le système de fil de fermeture / aiguille à coulisse est piqué à travers la nappe de fibres et tire, - 12 - lors du mouvement de retour, un ou deux fils à coudre 5 placés à travers le non-tissé brut 2a à consolider. Il s'en suit l'abattage de la maille qui précède et le retrait de la matière vers le bas. En particulier, le non-tissé cousu 2 présente une masse surfacique 5 comprise dans la plage allant de 210 g/m2 à 250 g/m2. Par ailleurs, le non-tissé cousu 2 présente en particulier une épaisseur D1 comprise dans la plage allant de 1,2 mm à 1,4 mm. Dans un mode de réalisation particulièrement avantageux, les fils à coudre 5 présentant une finesse de F 14 sont cousus. De préférence, une proportion des fibres 3, 4 ou toutes les fibres 3, 4 sont 10 constituées en partie ou en totalité de matière plastique, de préférence de polyéthylène de téréphtalate. De préférence, la proportion des fibres longues 3 est comprise dans une plage allant de 60 % à 80 % et la proportion des fibres courtes 4 est comprise de manière correspondante dans une plage allant de 40 % à 20 %. Les fibres 15 longues 3 possèdent en particulier dans le cas présentent une longueur L1 comprise dans la plage allant de 60 mm à 100 mm, de préférence leur longueur L1 est comprise dans une plage allant de 70 mm à 80 mm. Dans un mode de réalisation particulièrement préféré, elle est égale à 76 mm. Les fibres courtes 4 contenues dans le non-tissé cousu 2 possèdent de préférence une 20 longueur de fibre L2 comprise dans la plage allant de 35 mm à 55 mm. La couche de colle 7 de la bande adhésive 1 comprend de préférence des substances adhésives sensibles à la pression, en particulier à base de polyacrylate, lesquelles peuvent être utilisées du fait de leur résistance au vieillissement satisfaisante. Les colles à base d'acrylate peuvent être 25 appliquées en règle générale soit sous la forme d'une dispersion soit sous la forme de substances adhésives fusibles à réticuler au moyen d'un rayonnement UV. En principe, l'utilisation de solvants à base d'acrylate est également possible ou encore l'emploi de mélanges de monomères d'acrylate ou de prépolymères d'acrylate. Ces derniers sont éventuellement polymérisés et 30 réticulés après l'enduction soit par voie thermique soit au moyen d'un rayonnement UV. Par ailleurs, l'utilisation d'autres classes de substances - 13 - adhésives dures telles que des substances adhésives à base de caoutchouc de synthèse, tel que le SIS (copolymère de styrène-isoprène-styrène) ou le SBS (copolymère séquencé de styrène-butadiène-styrène) ou de substances adhésives à base de silicone ou de polyuréthane est également possible. Les caractéristiques des trois différents modes de réalisation du non- tissé cousu 2 selon l'invention à l'aide des fils à coudre 5 respectivement différents figurent dans le tableau 3 qui suit. L'information « PES Virgin » figurant sur le tableau 3 pour le matériau des fibres 3, 4 et pour le fil à coudre 5 signifie dans le cas présent que les fibres 3, 4 et le fil à coudre 5 sont constitués de préférence en partie ou en totalité d'un polyester non recyclé. De manière correspondante, l'information « PA » figurant dans le tableau 3 pour le matériau du fil à coudre 5 signifie que le fil à coudre 5 est constitué d'un polyamide. Lesdits fils à coudre 5 sont constitués en particulier en partie ou en totalité de homopolyamides, par exemple de PA 6.6 (PA constitué d'hexaméthylènediamine et d'acide adipique (NH-(CH2)6-NH-00- (CE12)4-COin) ou de PA 6 (PA constitué de caprolactame [NH-(CH2)5-CO]). Les homopolyamides sont dérivés d'un acide aminocarboxylique ou d'un lactame ou d'une diamine et d'un acide dicarboxylique Les fils à coudre 5 peuvent être constitués alors en partie ou en totalité 20 d'un polyester (PES) fraîchement produit ou recyclé, d'un polyamide (PA), d'un polyéthylène (PE) ou d'un polypropylène (PP), d'un polyuréthane (PUR) ou encore de viscose. - 14 - Non-tissé cousu à base de PET 230 g/m2 standard Structure Structure Structure Structure 1 2 3 4 Fils à 84 Fils à 110 Fils à 84 Fils à 167 dtex dtex dtex PA dtex 6.6 Finesse n/25 mm F 14 F 14 F 14 F 14 F 14 Titre dtex 76 84 110 84 167 Nombre de Nombre 36 36 36 36 36 filaments Longueur de Mm 1,2 1,2 1,2 1,2 1,2 point Matériau du fil - PES PES Virgin PES Virgin PA 6,6 PES Virgin Virgin Matériau de - PES PES PES PES PES fibre Virgin Virgin Virgin Virgin Virgin Finesse de dtex 3,3 2,0 - 5,0 2,0 - 5,0 2,0 - 5,0 2,0 - 5,0 fibres Fibres longues Finesse des dtex 6,7 5,0 - 8,0 5,0 - 8,0 5,0 - 8,0 5,0 - 8,0 fibres Fibres courtes Longueur de Mm 76 76 76 76 76 fibre Fibres longues Longueur de Mm 51 51 51 51 51 fibre Fibres courtes Proportion % 60-80 60-80 60 - 80 60 - 80 60 - 80 fibres longues Proportion % 40 - 20 40 - 20 40 - 20 40 - 20 40 - 20 fibres courtes Masse g/m2 230 +/- 230 +/- 20 230 +/- 20 230 +/- 20 230 +/- 20 surfacique 20 Epaisseur mm 1,2- 1,4 1,2- 1,4 1,2- 1,4 1,2- 1,4 1,2- 1,4 Allongement à % 15 - 30 20-35 25 - 40 20 - 40 25-50 la rupture Force de N/cm 35 -45 45 -55 50 -65 65 - 95 65 -75 rupture Résistance à la mN 25 000 30 000 35 000 Non Non propagation mesurable mesurable des déchirures Aptitude au LV 312 Non Non Non Non indiquée Non déchirement à indiquée indiquée indiquée indiquée la main Tableau 3 : caractéristiques des non-tissés cousus 2 selon l'invention Dans un premier mode de réalisation, la bande adhésive 1 selon 5 l'invention présente des fils à coudre 5 présentant un titre de 84 dtex. Ledit - 15 - non-tissé cousu 2 correspond à la structure 1, fils à 84 dtex de la colonne 4 du tableau 3. Pour un non-tissé cousu 2 de ce type, l'allongement à la rupture est compris de préférence dans une plage allant de 20 % à 35 %. La force à la rupture est comprise en particulier dans une plage allant de 45 N/cm à 5 55 N/cm. La résistance à la propagation des déchirures est comprise de manière avantageuse dans une plage de 30 000 mN. De préférence, le non-tissé cousu 2 ne peut pas dans le cas présent être déchiré à la main. L'utilisation du non-tissé cousu 2 donné à titre d'exemple donne lieu à une bande adhésive 1 présentant les caractéristiques figurant dans la colonne 4 du 10 tableau 4 qui suit Bande adhésive standard 8579X Bande Bande Bande Bande adhésive adhésive adhésive adhésive de la de la de la structure 3 Fils à 84 dtex, PA de la structure 1 structure 2 6,6 structure 4 Fils à 84 Fils à 110 Fils à 167 dtex dtex dtex Matériau de g/m2 230 230 230 230 230 support Type de colle - Acrylate Acrylate Acrylate Acrylate Acrylate Application de g/m2 100 -150 100- 100- 100- 100 - 150 colle 150 150 150 Epaisseur mm 1,5 - 1,8 1,5 - 1,8 1,5 - 1,8 1,5 - 1,8 1,5 - 1,8 Allongement à % 25 30 - 40 28 - 42 25 - 42 28 - 45 la rupture Force de N/cm 47 - 52 55 - 65 71 - 79 80-95 82 - 98 rupture Force N/cm 5,3 5,4 5,2 5,4 5,3 d'adhérence acier Force N/cm 4,5 4,4 4,3 4,3 4,4 d'adhérence dos de la bande Force de N 5,5 5,6 5,5 5,3 5,5 déroulement Aptitude à être LV 312 Non Non Non Non Non déchirée à la indiquée indiquée indiquée indiquée indiquée main Classe LV 312 D D D D D d'insonorisation Résistance à Courses 1200 - 1700- 4700 - 5500- 6300 - l'usure LV 312 1500 2100 5100 6100 7400 Classe de LV 312 D D D - E D - E D - E résistance à l'usure Tableau 4 : caractéristiques des bandes adhésives - 16 - Dans le cas présent, la bande adhésive 1 de structure 1 pour un matériau de support présentant une masse surfacique en particulier de 230 g/crn2 et une application de colle allant de 100 g/m2 à 150 g/m2, un allongement à la rupture allant de 30 % à 40 %. La force de rupture est comprise dans une plage allant de 55 N/cm à 65 N/cm. La force de rupture est en particulier supérieure à 98 N/cm, de préférence est comprise dans une plage allant de 115 N/cm à 125 N/cm, sachant que de préférence l'allongement à la rupture est de 60 %. La force d'adhérence sur l'acier est de l'ordre de 5,4 N/cm, et la force d'adhérence au dos de la bande est de l'ordre de 4,4 N/cm. Afin de dérouler la bande adhésive 1 du rouleau de bande adhésive, il faut appliquer une force de déroulement de 5,6 N. La bande adhésive 1 ne peut pas dans le cas présent être déchirée à la main. L'insonorisation est comprise dans la plage de la classe D. De la même manière, la résistance à l'usure est comprise dans la plage de la classe D, ce qui correspond à 1700 courses à 2100 courses. Dans un deuxième mode de réalisation, la bande adhésive 1 selon l'invention présente des fils à coudre 5 présentant un titre de 110 dtex. Ledit non-tissé cousu 2 correspond à la structure 2, fils à 110 dtex, colonne 5 du tableau 3. Pour un non-tissé cousu 2 de ce type, l'allongement à la rupture est compris dans une plage allant de 25 % à 40 %. La force de rupture est comprise dans une plage allant de 50 N/cm à 65 N/cm. La résistance à la propagation des déchirures est de l'ordre de 35 000 mN. Le non-tissé cousu 2 ne peut pas dans le cas présent être déchiré à la main. L'utilisation du non-tissé cousu 2 donne lieu à une bande adhésive 1 présentant les caractéristiques telles qu'indiquées dans la colonne 5 du tableau 4. Dans le cas de la bande adhésive 1 présentant la structure 2 pour le non-tissé cousu, le matériau de support présente une masse surfacique de 230 g/m2, l'application de colle est comprise dans la plage allant de 100 g/m2 à 150 g/m2. La bande adhésive présente un allongement à la rupture allant de 28 % à 42 %. La force de rupture est comprise dans une plage allant de 71 N/cm à 79 N/cm. - 17 - La force d'adhérence sur l'acier est de l'ordre de préférence de 5,2 N/cm et la force d'adhérence au dos de la bande est de l'ordre de 4,3 N/cm. Afin de dérouler la bande adhésive 1 du rouleau de bande adhésive, il faut appliquer une force de déroulement de 5,5 N. La bande adhésive 1 ne peut pas être déchirée à la main. L'insonorisation est comprise dans la plage de classe D. La résistance à l'usure est comprise dans la plage allant de la classe D à la classe E. Cela correspond approximativement à 4700 courses à 5100 courses. On utilise dans le cas présent, pour des non-tissés cousus 2 de structure 1 et de structure 2, de manière avantageuse des fils à coudre 5 qui 10 sont formés à partir de polyester. En revanche, pour le non-tissé cousu 2 de structure 3, on utilise un fil à coudre 5 en polyamide. La structure 3 du tableau 4 correspond au troisième exemple de réalisation. Dans le cas présent, la bande adhésive 1 selon l'invention présente 15 des fils à coudre 5 présentant un titre de 84 dtex. Ledit non-tissé à coudre 2 correspond à la structure 3, fils à 84 dtex de la colonne 6 du tableau 3. Pour un non-tissé cousu 2 de ce type, l'allongement à la rupture est compris dans une plage allant de 20 % à 40 %. La force de rupture est comprise dans une plage allant de 65 N/cm à 95 N/cm. La résistance à la propagation des déchirures est 20 comprise dans une plage non mesurable. Le non-tissé cousu 2 ne peut pas être déchiré à la main. L'utilisation du non-tissé cousu 2 donne lieu à une bande adhésive 1 présentant les caractéristiques figurant dans la colonne 6 du tableau 4. Dans le cas présent, la bande adhésive 1 de la structure 3 présente dans 25 le cas d'un matériau de support présentant une surface massique de 230 g/m2 et une application de colle allant de 100 g/m2 à 150 g/m2 un allongement à la rupture allant de 25 % à 42 %. La force de rupture est comprise dans une plage allant de 80 N/cm à 95 N/cm. La force d'adhérence sur acier est de l'ordre de 5,4 N/cm, et la force d'adhérence au dos de la bande est de l'ordre de 30 4,3 N/cm. Afin de dérouler la bande adhésive 1 du rouleau de bande adhésive, il faut appliquer une force de déroulement de 5,3 N. La bande adhésive 1 ne - 18 - peut pas être déchirée à la main. L'insonorisation est comprise dans la plage de la classe D. La résistance à l'usure est comprise dans la plage allant de la classe D à la classe E. Cela correspond à environ 5500 courses à 6100 courses. Dans un quatrième exemple de réalisation, qui correspond à la structure 4, fils à 167 dtex, la bande adhésive 1 selon l'invention présente des fils à coudre 5 présentant un titre de 167 dtex. Des fils à coudre 5 en polyester sont utilisés. Les caractéristiques dudit non-tissé cousu 2 sont répertoriées dans la colonne 7 du tableau 3. Pour un non-tissé cousu 2 de ce type, l'allongement à la rupture est compris dans une plage allant de 25 % à 50 %. La force à la rupture est comprise dans une plage allant de 65 N/cm à 75 N/cm. La résistance à la propagation des déchirures est comprise dans une plage non mesurable. Le non-tissé cousu 2 ne peut pas être déchiré à la main. L'utilisation du non-tissé cousu 2 donne lieu à une bande adhésive 1 présentant les caractéristiques visées dans la colonne 7 du tableau 4. Dans le cas présent, la bande adhésive 1 de structure 4 présente, dans le cas d'un matériau de support présentant une masse surfacique de 230 g/m2 et une application de colle allant de 100 g/m2 à 150 g/m2, un allongement à la rupture allant de 28 % à 45 %. La force de rupture est comprise dans une plage allant de 82 N/cm à 98 N/cm. La force d'adhérence sur l'acier est de l'ordre de 5,3 N/cm, et la force d'adhérence au dos de la bande est de l'ordre de 4,4 N/cm. Afin de dérouler la bande adhésive 1 du rouleau de bande adhésive, il faut appliquer une force de déroulement de 5,5 N. La bande adhésive 1 ne peut pas être déchirée à la main. L'insonorisation est comprise dans la plage de la classe D. La résistance à l'usure est comprise dans la plage allant de la classe D à la classe E. Cela correspond approximativement à 6300 courses à 7400 courses. L'invention ne se limite pas aux exemples de réalisation illustrés et décrits, elle englobe bien au contraire également toutes les réalisations équivalentes au sens de l'invention. On souligne expressément que les exemples de réalisation ne se limitent pas à toutes les caractéristiques combinées ; chaque caractéristique partielle spécifique peut présenter en soi, - 19 - même sans lien avec toutes les autres caractéristiques partielles, une valeur inventive. En outre, l'invention ne se limite pas non plus à la combinaison de caractéristiques de la revendication 1, et peut bien au contraire être définie également par toute autre combinaison au choix de caractéristiques définies de toutes les caractéristiques individuelles divulguées globalement. Cela signifie que, de base, en pratique, chaque caractéristique individuelle de la revendication 1 peut être supprimée ou être remplacée par au moins une caractéristique individuelle divulguée à un autre endroit de la demande.10 - 20 - Liste des numéros de référence 1 Bande adhésive 2 Non-tissé cousu 2a Non-tissé brut 3 Fibre longue 4 Fibre courte 5 Fil à coudre 6 Support 7 Couche de colle 8, 8', 8" Guide-fil à coudre 9, 9', 9" Aiguille 10 Point de fil à coudre L1 Longueur des fibres longues L2 Longueur des fibres courtes D1 Epaisseur du non-tissé D2 Epaisseur de la bande adhésive Longueur du point Les aiguilles à coudre relevant d'un pouce anglais K Tronçon servant à définir la finesse anglaise REVENDICATIONS1. Bande adhésive (1), présentant un support (6) pourvu d'un non-tissé cousu (2) et une couche de colle (7) appliquée d'un côté sur le support (6), le 5 non-tissé cousu (2) étant formé à partir de fibres (3, 4) qui sont cousues avec des fils à coudre (5), caractérisée en ce que les fils à coudre (5) présentent un titre d'au moins 80 dtex. 2. Bande adhésive (1) selon la revendication 1, caractérisée en ce que des fils à coudre (5) présentent un titre compris dans une plage allant de 80 10 dtex à 170 dtex, de préférence compris dans une plage allant de 84 dtex à 167 dtex. 3. Bande adhésive (1) selon la revendication 1 ou 2, caractérisée en ce qu'au moins une partie des fils à coudre (5), de préférence tous les fils à coudre (5), sont constitués en totalité ou en partie de polyamide. 15 4. Bande adhésive (1) selon l'une quelconque des revendications 1 à 2, caractérisée en ce qu'au moins une partie des fils à coudre (5), de préférence tous les fils à coudre (5), sont constitués en totalité ou en partie de polyester (PES), en particulier de polytéréphtalate d'éthylène (PET). 5. Bande adhésive (1) selon l'une quelconque des revendications 1 à 4, 20 caractérisée en ce que les fils à coudre (5) sont cousus dans le non-tissé cousu (2) avec une longueur de point (s) comprise dans une plage allant de 1,0 mm à 1,6 mm, de préférence comprise dans une plage allant de 1,1 mm à 1,2 min. 6. Bande adhésive (1) selon l'une quelconque des revendications 1 à 5, caractérisée en ce que des fils à coudre (5) présentant une finesse comprise 25 dans une plage allant de F 14 à F 22 sont cousus dans le non-tissé cousu (2). 7. Bande adhésive (1) selon une quelconque des revendications 1 à 6, caractérisée en ce que la bande adhésive (1) présente une résistance à l'usure supérieure à 1500 courses, de préférence une résistance à l'usure comprise dans une plage allant de 1600 courses à 8000 courses, selon la norme LV 312.- 22 - 8. Bande adhésive (1) selon l'une quelconque des revendications 1 à 7, caractérisée en ce que la bande adhésive (1) présente une insonorisation de la classe D selon la norme LV 312. 9. Bande adhésive (1) selon l'une quelconque des revendications 1 à 8, 5 caractérisée en ce que la bande adhésive (1) présente une force de rupture comprise dans la plage allant de 55 N/cm à 120 N/cm selon la norme LV 312. 10. Bande adhésive (1) selon l'une quelconque des revendications 1 à 9, caractérisée en ce que le non-tissé cousu (2) présente une résistance à la propagation des déchirures d'au moins 30 000 mN selon la norme LV 312. 10 11. Bande adhésive (1) selon l'une quelconque des revendications 1 à 10, caractérisée en ce que le non-tissé cousu (2) présente un allongement à la rupture compris dans la plage allant de 20 % à 60 % selon la norme LV 312. 12. Bande adhésive (1) selon l'une quelconque des revendications 1 à 11, caractérisée en ce que le non-tissé cousu (2) présente une force de 15 rupture comprise dans la plage allant de 45 N/cm à 120 N/cm selon la norme LV 312. 13. Bande adhésive (1) selon l'une quelconque des revendications 1 à 12, caractérisée en ce qu'au moins une partie des fibres (3, 4) du non-tissé cousu (2), de préférence toutes les fibres (3, 4), sont constituées en totalité ou 20 en partie de polyster (PES), en particulier de polytéréphtalate d'éthylène (PET). 14. Bande adhésive (1) selon l'une quelconque des revendications 1 à 13, caractérisée en ce que le non-tissé cousu (2) comprend des fibres longues (3), les fibres longues (3) présentant une longueur de fibre (L1) comprise dans la plage allant de 60 mm à 120 mm. 25 15. Bande adhésive (1) selon la revendication 14, caractérisée en ce que les fibres longues (3) présentent un titre compris dans la plage allant de 2 dtex à 5 dtex. 16. Bande adhésive (1) selon l'une quelconque des revendications 1 à 15, caractérisée en ce que le non-tissé cousu (2) comprend des fibres courtes 30 (4), les fibres courtes (4) présentant une longueur de fibre (L2) comprise dans la plage allant de 35 min à 55 mm.- 23 - 17. Bande adhésive (1) selon la revendication 16, caractérisée en ce que les fibres courtes (4) présentent un titre compris dans la plage allant de 5 dtex à 8 dtex. 18. Bande adhésive (1) selon la revendication 16 ou 17, caractérisée en 5 ce que la proportion des fibres longues (3) est comprise dans une plage allant de 60 % à 80 %, et en ce que la proportion des fibres courtes (4) est comprise de manière correspondante dans une plage allant de 40 % à 20 %. 19. Bande adhésive (1) selon l'une quelconque des revendications 1 à 18, caractérisée en ce que le non-tissé cousu (2) possède une masse 10 surfacique comprise dans la plage allant de 200 g/m2 à 260 g/m2, de préférence est comprise dans une plage allant de 210 g/m2 à 250 g/m2. 20. Bande adhésive (1) selon l'une quelconque des revendications 1 à 19, caractérisée en ce que le non-tissé (2) présente une épaisseur (D1) comprise dans une plage allant de 1,0 mm à 1,6 mm, de préférence comprise 15 dans une plage allant de 1,2 min à 1,4 mm. 21. Bande adhésive (1) selon l'une quelconque des revendications 1 à 20, caractérisée en ce que la couche de colle (7) présente un poids d'application compris dans la plage allant de 100 g/m2 à 150 g/m2. 22. Bande adhésive (1) selon l'une quelconque des revendications 1 20 à 21, caractérisée en ce que la couche de colle (7) comprend des substances adhésives sensibles à la pression, en particulier du polyacrylate durcissable sous l'effet des UV. 23. Bande adhésive (1) selon l'une quelconque des revendications 1 à 22, caractérisée en ce que la bande adhésive (1) présente un allongement à la 25 rupture compris dans la plage allant de 25 % à 45 % selon la norme LV 312.